(57)【要約】【課題】印刷古紙から、未剥離インキの少ない脱インキパルプを製造できる方法を提供する。【解決手段】オキシアルキレン基を除く平均炭素数が１５以下の化合物である特定構造の非イオン界面活性剤（１）と、オキシアルキレン基を除く平均炭素数が１５超であり曇点が２０〜９０℃の特定構造の脱インキ剤（２）とを含むパルプスラリーを調製して、中性新聞を含む古紙の脱インキを行う脱インキパルプの製造方法。【選択図】なし【特許請求の範囲】
【請求項１】
少なくとも中性新聞を含む古紙を原料とする脱インキパルプの製造方法であって、下記一般式（１−１）〜（１−５）からなる群より選ばれる１種以上の非イオン界面活性剤（１）と、下記脱インキ剤（２）との存在下で脱インキを行う工程を有する脱インキパルプの製造方法。
非イオン界面活性剤（１）：
【化１】
2008121138.tif 000011
〔式中、Ｒ1及びＲ2はそれぞれ炭素数１〜１３の直鎖のアルキル基又はアルケニル基であり、Ｒ1とＲ2の合計の平均炭素数は７〜１４であり、ＡＯは炭素数２〜３のオキシアルキレン基、ｍは平均付加モル数で１〜２５の数である。〕
【化２】
2008121138.tif 000012
〔式中、Ｒ3及びＲ4はそれぞれ炭素数１〜１２の直鎖のアルキル基又はアルケニル基であり、Ｒ5は炭素数１〜１２の直鎖のアルキレン基であり、Ｒ3とＲ4とＲ5の合計の平均炭素数は５〜１４であり、ＡＯは炭素数２〜３のオキシアルキレン基、ｎは平均付加モル数で１〜２５の数である。〕
Ｒ6Ｏ−（ＡＯ）pＨ            （１−３）
〔式中、Ｒ6は平均炭素数６〜１５の直鎖のアルキル基又はアルケニル基であり、ＡＯは炭素数２〜３のオキシアルキレン基、ｐは平均付加モル数で１〜２５の数である。〕
【化３】
2008121138.tif 000013
〔式中、Ｒ7は平均炭素数４〜９の直鎖又は分岐鎖の、アルキル基又はアルケニル基であり、Ｒ8及びＲ9はそれぞれ水素原子又はグリセロール基である。〕
【化４】
2008121138.tif 000014
〔式中、ＡＯは炭素数２〜３のオキシアルキレン基、ｑ及びｒはそれぞれ平均付加モル数で１〜２５の数である。〕
脱インキ剤（２）：
下記の（２−１）〜（２−３）からなる群より選ばれる１種以上の脱インキ剤であって、該脱インキ剤の曇点が２０〜９０℃であり、活性水素を有する化合物にアルキレンオキサイドを付加して得られ、オキシアルキレン基を除く活性水素１個当りの平均炭素数が１５超〜２４であり、オキシアルキレン基の平均付加モル数が、活性水素を有する化合物１モルあたり１０〜５００である脱インキ剤。
（２−１）高級アルコール系脱インキ剤
（２−２）脂肪酸系脱インキ剤
（２−３）油脂／多価アルコール系脱インキ剤
【請求項２】
非イオン界面活性剤（１）と脱インキ剤（２）の両者を添加する工程以外の脱インキパルプ製造のいずれかの工程で、非イオン界面活性剤（１）と脱インキ剤（２）の少なくとも１つを添加する請求項１記載の脱インキパルプの製造方法。
【請求項３】
一般式（１−１）〜（１−３）からなる群より選ばれる１種以上の非イオン界面活性剤（１）を含むパルプスラリーを用いて脱インキを行い、且つ該パルプスラリー中の水１００重量部に対する非イオン界面活性剤（１）の含有量が０．０３重量部以上である請求項１又は２記載の脱インキパルプの製造方法。
【請求項４】
下記一般式（１−１）〜（１−５）からなる群より選ばれる１種以上の非イオン界面活性剤（１）を含有する脱インキ用添加剤（Ａ剤）と、下記脱インキ剤（２）を含有する脱インキ用添加剤（Ｂ剤）とから構成される、少なくとも中性新聞を含む古紙を原料とする脱インキパルプの製造に用いられる添加剤キット。
非イオン界面活性剤（１）：
【化５】
2008121138.tif 000015
〔式中、Ｒ1及びＲ2はそれぞれ炭素数１〜１３の直鎖のアルキル基又はアルケニル基であり、Ｒ1とＲ2の合計の平均炭素数は７〜１４であり、ＡＯは炭素数２〜３のオキシアルキレン基、ｍは平均付加モル数で１〜２５の数である。〕
【化６】
2008121138.tif 000016
〔式中、Ｒ3及びＲ4はそれぞれ炭素数１〜１２の直鎖のアルキル基又はアルケニル基であり、Ｒ5は炭素数１〜１２の直鎖のアルキレン基であり、Ｒ3とＲ4とＲ5の合計の平均炭素数は５〜１４であり、ＡＯは炭素数２〜３のオキシアルキレン基、ｎは平均付加モル数で１〜２５の数である。〕
Ｒ6Ｏ−（ＡＯ）pＨ            （１−３）
〔式中、Ｒ6は平均炭素数６〜１５の直鎖のアルキル基又はアルケニル基であり、ＡＯは炭素数２〜３のオキシアルキレン基、ｐは平均付加モル数で１〜２５の数である。〕
【化７】
2008121138.tif 000017
〔式中、Ｒ7は平均炭素数４〜９の直鎖又は分岐鎖の、アルキル基又はアルケニル基であり、Ｒ8及びＲ9はそれぞれ水素原子又はグリセロール基である。〕
【化８】
2008121138.tif 000018
〔式中、ＡＯは炭素数２〜３のオキシアルキレン基、ｑ及びｒはそれぞれ平均付加モル数で１〜２５の数である。〕
脱インキ剤（２）：
下記の（２−１）〜（２−３）からなる群より選ばれる１種以上の脱インキ剤であって、該脱インキ剤の曇点が２０〜９０℃であり、活性水素を有する化合物にアルキレンオキサイドを付加して得られ、オキシアルキレン基を除く活性水素１個当りの平均炭素数が１５超〜２４であり、オキシアルキレン基の平均付加モル数が、活性水素を有する化合物１モルあたり１０〜５００である脱インキ剤。
（２−１）高級アルコール系脱インキ剤
（２−２）脂肪酸系脱インキ剤
（２−３）油脂／多価アルコール系脱インキ剤
【請求項５】
少なくとも中性新聞を含む古紙を原料とする脱インキパルプの製造方法であって、下記一般式（１−１）〜（１−５）からなる群より選ばれる１種以上の非イオン界面活性剤（１）の存在下で脱インキを行う工程を有する脱インキパルプの製造方法。
非イオン界面活性剤（１）：
【化９】
2008121138.tif 000019
〔式中、Ｒ1及びＲ2はそれぞれ炭素数１〜１３の直鎖のアルキル基又はアルケニル基であり、Ｒ1とＲ2の合計の平均炭素数は７〜１４であり、ＡＯは炭素数２〜３のオキシアルキレン基、ｍは平均付加モル数で１〜２５の数である。〕
【化１０】
2008121138.tif 000020
〔式中、Ｒ3及びＲ4はそれぞれ炭素数１〜１２の直鎖のアルキル基又はアルケニル基であり、Ｒ5は炭素数１〜１２の直鎖のアルキレン基であり、Ｒ3とＲ4とＲ5の合計の平均炭素数は５〜１４であり、ＡＯは炭素数２〜３のオキシアルキレン基、ｎは平均付加モル数で１〜２５の数である。〕
Ｒ6Ｏ−（ＡＯ）pＨ            （１−３）
〔式中、Ｒ6は平均炭素数６〜１５の直鎖のアルキル基又はアルケニル基であり、ＡＯは炭素数２〜３のオキシアルキレン基、ｐは平均付加モル数で１〜２５の数である。〕
【化１１】
2008121138.tif 000021
〔式中、Ｒ7は平均炭素数４〜９の直鎖又は分岐鎖の、アルキル基又はアルケニル基であり、Ｒ8及びＲ9はそれぞれ水素原子又はグリセロール基である。〕
【化１２】
2008121138.tif 000022
〔式中、ＡＯは炭素数２〜３のオキシアルキレン基、ｑ及びｒはそれぞれ平均付加モル数で１〜２５の数である。〕
【発明の詳細な説明】
【技術分野】
【０００１】
本発明は中性新聞を含む古紙を用いて製造される脱インキパルプの製造方法に関する。
【背景技術】
【０００２】
古紙の利用は環境意識の高まりのみならず、製造費削減の面からもその重要性は益々高まっている。古紙パルプには古紙を離解するだけの離解パルプと、脱墨工程を経た脱インキパルプがあるが、より高品質の紙製品に配合できる脱インキパルプの技術開発が近年目覚しい。
【０００３】
脱インキパルプを製造するには、まず、印刷インキをパルプ繊維から剥離しなくてはならない。未剥離インキが残留したままの繊維（黒ひげ状繊維）は、最終的に紙製品のダートとなり、外観を損ねるため好ましくないばかりか、白色度の低下を招き、更には漂白しても白色度が上がりにくくなるといった問題を生じる。剥離したインキは、フローテーターや洗浄装置などを用いた脱墨工程において、容易に除去可能であり、黒ひげ状繊維が少なく、高白色の脱インキパルプが得られる。
【０００４】
そのため、インキ剥離性を向上し、黒ひげ状繊維を減少するために、さまざまな技術開発がなされてきた。たとえば、従来よりミキサーやニーダー、ディスパーザーなどを用いた機械的処理によるインキ剥離や、脱インキ剤の使用によるインキ剥離が一般的に行われている。
【０００５】
機械的処理によるインキ剥離技術として、３時間以上アルカリソーキングを行った後、ミキサー、またはニーダーで攪拌処理を行う方法が開示されている（たとえば特許文献１参照）。また、脱墨剤および漂白剤を添加し、約１５％以上のパルプ濃度ならびに5.0ｇ/ｌ（NaOHとして）以上のアルカリ濃度において、レファイナー、ニーダー、ミキサーまたはディスパーザーを使用し、加温下で圧縮力を与えながら機械的攪拌を行う方法が開示されている（たとえば特許文献２参照）。更に、ソーキングの前後で、２段の機械的処理を行う方法が開示されている（たとえば特許文献３参照）。
【０００６】
また、脱インキパルプの製造に用いられる脱インキ剤としては、アルコール誘導体が知られている。例えば、特許文献４には、操業性が良好で未剥離インキの少ない脱墨パルプを得ることができる、特定の炭素数分布のアルコールにアルキレンオキサイドを付加した特定のヨウ素価を有する脱墨剤が開示されている。
【０００７】
また、特許文献５には、高白色度、高Ｌ値、高ｂ値の紙製品が得られ、脱墨工程中の抑泡効果に優れる脱墨剤組成物として、アルコールにアルキレンオキサイドを付加した成分と、油脂誘導体成分とを含有する脱墨剤組成物が開示されている。
【０００８】
一方、新聞用紙として従来の酸性新聞紙と同等以上の性能を有する中性新聞紙が開発され（例えば特許文献６）、近年では酸性新聞紙に代わり中性新聞紙が用いられる様になってきた。それに伴い古紙中の中性新聞の含有量が増加しつつある。
【０００９】
ところが近年、この中性新聞古紙が難インキ剥離性であることがわかり、大きな問題となっている。原因については未だ不明であるが、残留未剥離インキの増加や、それに伴う白色度低下が生じており、高品質の紙製品への脱インキパルプの配合が難しくなってきている。
【特許文献１】特開昭５４−１２０７０５号公報
【特許文献２】特開昭５５−４０８５０号公報
【特許文献３】特開昭６３−２８９９２号公報
【特許文献４】特開平５−２５７８９号公報
【特許文献５】特開平１０−２９２２７９号公報
【特許文献６】特許２８８９１５９号公報
【発明の開示】
【発明が解決しようとする課題】
【００１０】
従来のインキ剥離技術は、このような中性新聞古紙に対するインキ剥離性能が不十分である。たとえば機械的処理では、２段の機械的処理をはじめとする従来技術を用いても、十分なインキ剥離効果が得られない。
そのため、機械的処理によらない、中性新聞古紙に対するインキ剥離性能の優れる技術が望まれている。本発明の課題は、中性新聞を含む古紙から、未剥離インキの少ない脱インキパルプを製造できる方法を提供することである。
【課題を解決するための手段】
【００１１】
本発明は、少なくとも中性新聞を含む古紙を原料とする脱インキパルプの製造方法であって、下記一般式（１−１）〜（１−５）からなる群より選ばれる１種以上の非イオン界面活性剤（１）と、下記脱インキ剤（２）との存在下で脱インキを行う工程を有する脱インキパルプの製造方法に関する。
非イオン界面活性剤（１）：
【００１２】
【化１３】
2008121138.tif 000002
【００１３】
〔式中、Ｒ1及びＲ2はそれぞれ炭素数１〜１３の直鎖のアルキル基又はアルケニル基であり、Ｒ1とＲ2の合計の平均炭素数は７〜１４であり、ＡＯは炭素数２〜３のオキシアルキレン基、ｍは平均付加モル数で１〜２５の数である。〕
【００１４】
【化１４】
2008121138.tif 000003
【００１５】
〔式中、Ｒ3及びＲ4はそれぞれ炭素数１〜１２の直鎖のアルキル基又はアルケニル基であり、Ｒ5は炭素数１〜１２の直鎖のアルキレン基であり、Ｒ3とＲ4とＲ5の合計の平均炭素数は５〜１４であり、ＡＯは炭素数２〜３のオキシアルキレン基、ｎは平均付加モル数で１〜２５の数である。〕
Ｒ6Ｏ−（ＡＯ）pＨ            （１−３）
〔式中、Ｒ6は平均炭素数６〜１５の直鎖のアルキル基又はアルケニル基であり、ＡＯは炭素数２〜３のオキシアルキレン基、ｐは平均付加モル数で１〜２５の数である。〕
【００１６】
【化１５】
2008121138.tif 000004
【００１７】
〔式中、Ｒ7は平均炭素数４〜９の直鎖又は分岐鎖の、アルキル基又はアルケニル基であり、Ｒ8及びＲ9はそれぞれ水素原子又はグリセロール基である。〕
【００１８】
【化１６】
2008121138.tif 000005
【００１９】
〔式中、ＡＯは炭素数２〜３のオキシアルキレン基、ｑ及びｒはそれぞれ平均付加モル数で１〜２５の数である。〕
脱インキ剤（２）：
下記の（２−１）〜（２−３）からなる群より選ばれる１種以上の脱インキ剤であって、該脱インキ剤の曇点が２０〜９０℃であり、活性水素を有する化合物にアルキレンオキサイドを付加して得られ、オキシアルキレン基を除く活性水素１個当りの平均炭素数が１５超〜２４であり、オキシアルキレン基の平均付加モル数が、活性水素を有する化合物１モルあたり１０〜５００である脱インキ剤。
（２−１）高級アルコール系脱インキ剤
（２−２）脂肪酸系脱インキ剤
（２−３）油脂／多価アルコール系脱インキ剤
【００２０】
また、本発明は、前記非イオン界面活性剤（１）を含有する脱インキ用添加剤（Ａ剤）と、前記脱インキ剤（２）を含有する脱インキ用添加剤（Ｂ剤）とから構成される、少なくとも中性新聞を含む古紙を原料とする脱インキパルプの製造に用いられる添加剤キットに関する。
【００２１】
また、本発明は、少なくとも中性新聞を含む古紙を原料とする脱インキパルプの製造方法であって、前記非イオン界面活性剤（１）の存在下で脱インキを行う工程を有する脱インキパルプの製造方法に関する。
【発明の効果】
【００２２】
本発明によれば、中性新聞を含む古紙から、未剥離インキの少ない脱インキパルプを製造できる方法が提供される。
【発明を実施するための最良の形態】
【００２３】
本発明は、少なくとも中性新聞を含む古紙を原料とする古紙に対して脱インキ剤を用いる脱インキパルプの製造方法であって、脱インキ剤（２）だけでは剥離できない未剥離インキを古紙表面に対し浸透性に優れる非イオン界面活性剤（１）を脱インキ剤（２）と併用あるいは単独で使用して、未剥離インキの少ない脱インキパルプを製造するものである。従来、非イオン界面活性剤（１）は脱インキ剤（２）と比べて脱インキ性能が劣ると考えられてきた（例えば、特許文献４の実施例の本発明品１と本発明品７の対比等）が、意外にも中性新聞古紙のインキ剥離性に対して有効である。効果の発現機構は不明であるが、非イオン界面活性剤（１）は中性新聞古紙に対する浸透性に優れるためインキ剥離性が高いと推定される。更に脱インキ剤（２）に非イオン界面活性剤（１）を併用すると、脱インキ剤（２）の印刷古紙パルプへの浸透性も向上し、相乗的にインキの剥離が促進するものと推定される。
【００２４】
本発明に係る非イオン界面活性剤（１）は、中性新聞古紙のパルプへの浸透力を有する化合物である。浸透力の観点から、一般式（１−１）〜（１−３）、（１−５）の化合物では、式中のＡＯ（オキシアルキレン基）を除く平均炭素数が１５以下の化合物である。これらの化合物の製造に用いられるアルキレンオキサイドとしては、エチレンオキサイド（以下、ＥＯと略記する）及びプロピレンオキサイド（以下、ＰＯと略記する）が挙げられるが、アルキレンオキサイドの全平均付加モル数中にしめるＥＯの平均付加モル数の比率は５０〜１００モル％が好ましく、更に１００モル％が好ましい。アルキレンオキサイドの平均付加モル数は浸透力の観点から２５モル以下である。２種以上のアルキレンオキサイドの付加物の場合は、ランダム、ブロック等、付加形態を問わない。ＰＯを導入する場合は、アルキレンオキサイドの平均付加モル中、ＰＯの平均付加モル数は２〜１０が好ましく、２〜５モルがより好ましい。ＰＯの付加形態はブロックが好ましく、末端ブロックがより好ましい。非イオン界面活性剤（１）は、下記の（１−１）〜（１−５）からなる群より選ばれる１種以上の非イオン界面活性剤である。
【００２５】
（１−１）一般式（１−１）で表される非イオン界面活性剤
【００２６】
【化１７】
2008121138.tif 000006
【００２７】
〔式中、Ｒ1及びＲ2はそれぞれ炭素数１〜１３の直鎖のアルキル基又はアルケニル基であり、Ｒ1とＲ2の合計の平均炭素数は７〜１４であり、ＡＯは炭素数２〜３のオキシアルキレン基、ｍは平均付加モル数で１〜２５の数である。〕
【００２８】
本発明においては、例えば、Ｒ1が炭素数１０、Ｒ2が炭素数１の分子がある場合、この分子のＲ1とＲ2の合計の炭素数は１１とし、（１−１）に属する分子全部のＲ1とＲ2の合計の炭素数の平均値をＲ1とＲ2の合計の平均炭素数とする。オキシアルキレン基を除く平均炭素数は1Ｈ−ＮＭＲで求めることができる。〔以下、非イオン界面活性剤（１−２）及び（１−３）について同様〕
【００２９】
アルキレンオキサイドの平均付加モル数は、活性水素を有する化合物１モルあたりの付加モル数でありアルキレンオキサイド付加時のアルキレンオキサイド仕込み量から計算することができる〔以下、非イオン界面活性剤（１−２）及び（１−３）について同様〕。
【００３０】
Ｒ1とＲ2の合計の平均炭素数は９〜１４が好ましく、１１〜１３がより好ましい。アルキレンオキサイドの平均付加モル数ｍは、１〜１６が好ましく、１〜１０モルがより好ましく、１〜５モルが更に好ましい。
【００３１】
（１−１）の非イオン界面活性剤としては、具体的には直鎖の２級アルコールアルキレンオキサイド付加物であり、sec-オクタノール、sec-ノナノール、sec-デカノール、sec-ウンデカノール、sec-ドデカノール、sec-トリデカノール、sec-テトラデカノール、sec-ペンタデカノールのアルキレンオキサイド付加物が挙げられ、６−ドデカノールのアルキレンオキサイド付加物、６−テトラデカノールのアルキレンオキサイド付加物が好ましい。
【００３２】
（１−２）一般式（１−２）で表される非イオン界面活性剤
【００３３】
【化１８】
2008121138.tif 000007
【００３４】
〔式中、Ｒ3及びＲ4はそれぞれ炭素数１〜１２の直鎖のアルキル基又はアルケニル基であり、Ｒ5は炭素数１〜１２の直鎖のアルキレン基であり、Ｒ3とＲ4とＲ5の合計の平均炭素数は５〜１４であり、ＡＯは炭素数２〜３のオキシアルキレン基、ｎは平均付加モル数で１〜２５の数である。〕
【００３５】
Ｒ3の平均炭素数は２〜５が好ましく、Ｒ4の平均炭素数は４〜７が好ましい。Ｒ3とＲ4とＲ5の合計の平均炭素数は７〜１２が好ましく、８〜１０がより好ましい。Ｒ5の平均炭素数は１〜３が好ましく、１がより好ましい。アルキレンオキサイドの平均付加モル数ｎは、１〜１０が好ましく、３〜７がより好ましく、４〜６が更に好ましい。
【００３６】
（１−２）の非イオン界面活性剤としては、具体的には分岐アルコールのアルキレンオキサイド付加物であり、分岐ヘキサノール、分岐へプタノール、分岐オクタノール、分岐ノナノール、分岐デカノール、分岐ウンデカノール、分岐ドデカノール、分岐トリデカノール、分岐テトラデカノール、分岐ペンタデカノールのアルキレンオキサイド付加物が挙げられ、２−プロピルヘプタノールのアルキレンオキサイド付加物、２−ブチルヘプタノールのアルキレンオキサイド付加物が好ましい。
【００３７】
（１−３）下記一般式（１−３）で表される非イオン界面活性剤
Ｒ6Ｏ−（ＡＯ）pＨ            （１−３）
〔式中、Ｒ6は平均炭素数６〜１５の直鎖のアルキル基又はアルケニル基であり、ＡＯは炭素数２〜３のオキシアルキレン基、ｐは平均付加モル数で１〜２５の数である。〕
【００３８】
Ｒ6の平均炭素数は、８〜１４が好ましく、８〜１３がより好ましい。アルキレンオキサイドの平均付加モル数ｐは、１〜１０が好ましく、１〜５モルが好ましい。
【００３９】
（１−３）の非イオン界面活性剤としては、具体的には直鎖の１級アルコールアルキレンオキサイド付加物であり、ヘキサノール、ヘプタノール、オクタノール、ノナノール、デカノール、ウンデカノール、ドデカノール、トリデカノール、テトラデカノール、ペンタデカノールのアルキレンオキサイド付加物が挙げられ、オクタノールのアルキレンオキサイド付加物、デカノールのアルキレンオキサイド付加物が好ましい。
【００４０】
（１−４）下記一般式（１−４）で表される非イオン界面活性剤
【００４１】
【化１９】
2008121138.tif 000008
【００４２】
〔式中、Ｒ7は平均炭素数４〜９の直鎖又は分岐鎖の、アルキル基又はアルケニル基であり、Ｒ8及びＲ9はそれぞれ水素原子又はグリセロール基である。〕
【００４３】
（１−４）の非イオン界面活性剤は、グリセリルエーテルであり、式中、Ｒ7即ち、エーテル結合を介して結合する基の平均炭素数は、５〜８がより好ましい。Ｒ7の平均炭素数は1Ｈ−ＮＭＲで求めることができる。
【００４４】
（１−４）の非イオン界面活性剤としては、具体的には、ペンチルグリセリルエーテル、オクチルグリセリルエーテル、２−エチルヘキシルグリセリルエーテル等が挙げられる。
【００４５】
（１−５）下記一般式（１−５）で表される非イオン界面活性剤
【００４６】
【化２０】
2008121138.tif 000009
【００４７】
〔式中、ＡＯは炭素数２〜３のオキシアルキレン基、ｑ及びｒはそれぞれ平均付加モル数で１〜２５の数である。〕
【００４８】
一般式（１−５）中、ＡＯはオキシエチレン基が好ましい。ｑ及びｒはそれぞれ異なっていてもよく、５〜１５が好ましい。
【００４９】
本発明に用いられる脱インキ剤（２）は、下記の（２−１）〜（２−３）からなる群より選ばれる１種以上の脱インキ剤であって、該脱インキ剤の曇点が２０〜９０℃であり、活性水素を有する化合物にアルキレンオキサイドを付加して得られ、オキシアルキレン基を除く活性水素１個当りの平均炭素数が１５超〜２４であり、オキシアルキレン基の平均付加モル数が、活性水素を有する化合物１モルあたり１０〜５００である脱インキ剤である。
（２−１）高級アルコール系脱インキ剤
（２−２）脂肪酸系脱インキ剤
（２−３）油脂／多価アルコール系脱インキ剤
【００５０】
（２−１）〜（２−３）の脱インキ剤は、活性水素を有する化合物にアルキレンオキサイドを付加して得られる。該脱インキ剤はオキシアルキレン基を除く活性水素（エステル結合を有する時はエステル基を活性水素として他の基は活性水素とはしない）１個当りの平均炭素数（以下、平均炭素数という場合、特記しない限りこれを意味する）が１５超〜２４である。また、オキシアルキレン基の平均付加モル数は、活性水素（エステル結合も活性水素とする）を有する化合物１モルあたり１０〜５００であることが好ましい。エステル結合を活性水素とするのはエステル結合がエステル交換反応により反応点として機能するからである。
【００５１】
また、脱インキ性能の観点から、（２−１）〜（２−３）の脱インキ剤は、曇点が２０〜９０℃であり、３０〜７０℃がより好ましい。曇点の測定は、２重量％水溶液を一度曇点以上の温度に上げた後、温度を下げることにより行い、液が透明になる温度を曇点とする。
【００５２】
脱インキ剤（２）は、非イオン界面活性剤（１）の平均炭素数との差が１以上であることが好ましく、３以上がより好ましく、５以上が更に好ましい。
【００５３】
以下、脱インキ剤（２）である（２−１）〜（２−３）の脱インキ剤について説明する。
【００５４】
（２−１）高級アルコール系脱インキ剤
該脱インキ剤は、平均炭素数が１５超〜２４である高級アルコール系脱インキ剤である。
【００５５】
具体的には、平均炭素数１５超〜２４の飽和もしくは不飽和の直鎖又は分岐鎖のアルキル基を有する第１級アルコールのアルキレンオキサイド付加物が挙げられる。構成アルコールとしては、パルミチルアルコール、ステアリルアルコールが好ましい。また、アルコールに付加するアルキレンオキサイドは、ＥＯ、ＰＯ、ブチレンオキサイド（以下、ＢＯと略記する）が挙げられ、特にＥＯを必須とするのが望ましい。アルキレンオキサイドの平均付加モル数は、アルコール１モルに対し１０〜２００モル、更に２０〜１００モル、特に４０〜８０モルが好ましく、この範囲において特にインキ剥離性が良好で液状化が容易な脱インキ剤が得られる。付加形態はランダム付加又はブロック付加のどちらでも良く、具体的にはＰＯ付加、ＥＯ付加、（ＥＯ／ＰＯランダム付加）の何れか２つを段階的に付加した２段付加、何れか３つを段階的に付加した３段付加、何れか４つを段階的に付加した４段付加形態が挙げられる。
【００５６】
（２−２）脂肪酸系脱インキ剤
平均炭素数１５超〜２４の飽和もしくは不飽和の高級脂肪酸のアルキレンオキサイド付加物及び多価カルボン酸もしくは無水物のアルキレンオキサイド付加物、更にこれらのエステル化合物が挙げられる。
【００５７】
高級脂肪酸としては、飽和脂肪酸はパルミチン酸、ステアリン酸、アラキン酸、ベヘニン酸等が挙げられる。また不飽和脂肪酸ではパルミトレイン酸、オレイン酸、エライジン酸、リノール酸、リノレン酸、エルカ酸、リシノール酸等が挙げられる。
【００５８】
多価カルボン酸又はその酸無水物には、炭素数２０〜４０の高級脂肪酸のダイマー酸及び／又はポリマー酸、更にはそれらのエステル化物も含まれる。ここで言うダイマー酸及び／又はポリマー酸は、モノエン酸又はジエン酸、具体的にはオレイン酸、リノール酸、リノレン酸等の不飽和脂肪酸モノマーをディールス・アルダー反応のような熱重合により反応させる方法又はその他の反応方法によって合成できる。また、ダイマー酸、ポリマー酸等の多価カルボン酸はアルコールとの混合物を用いることができる。
【００５９】
また、高級脂肪酸又は多価カルボン酸もしくはその無水物に付加するアルキレンオキサイドは、ＥＯ、ＰＯ、ＢＯが挙げられ、特にＥＯを必須とするのが望ましい。アルキレンオキサイドの平均付加モル数は、高級脂肪酸又は多価カルボン酸もしくはその無水物１モルに対し５０〜４５０モル、特に１００〜４００モルが好ましい。付加形態はランダム付加又はブロック付加どちらでも良い。多価カルボン酸はアルコール共存下でアルキレンオキサイドを付加して、部分的にエステル化した化合物を含むことができる。平均炭素数にはエステル結合したアルコールの炭素数も含む。
【００６０】
（２−３）油脂／多価アルコール系脱インキ剤
（２−３）の油脂／多価アルコール系脱インキ剤としては、平均炭素数１５超〜２４の飽和又は不飽和の脂肪酸とグリセリンとのエステルからなる油脂と２〜１０価の多価アルコールとの混合物のアルキレンオキサイド付加物が挙げられる。脂肪酸としては上記（２−２）で例示したものが挙げられる。２〜１０価の多価アルコールとしては、油脂にアルキレンオキサイドを付加する際に反応効率を上げるのに有効であり、エチレングリコール、プロピレングリコール、グリセリン、ポリグリセリン、ソルビトール、ソルビタン、ショ糖等が挙げられる。該混合物において、油脂と多価アルコールとの比率は、油脂／多価アルコール＝１０／１〜１／１（モル比）が好ましい。また、該混合物に付加するアルキレンオキサイドは、ＥＯ、ＰＯ、ＢＯが挙げられ、特にＥＯを必須とするのが望ましい。アルキレンオキサイドの平均付加モル数は、油脂及び多価アルコールの合計１モルに対し１０〜２００モル、特に２０〜８０モルが好ましい。付加形態はランダム付加又はブロック付加どちらでも良い。
【００６１】
これらの非イオン界面活性剤（１）及び脱インキ剤（２）は、それぞれ非イオン界面活性剤（１）を含有する脱インキ用添加剤（Ａ剤）と、脱インキ剤（２）を含有する脱インキ用添加剤（Ｂ剤）とから構成される、少なくとも中性新聞を含む古紙を原料とする脱インキパルプの製造に用いられる添加剤キットとすることができる。
【００６２】
非イオン界面活性剤（１）と脱インキ剤（２）は、これらの水溶液の中性新聞古紙に対する浸透時間が短くなるように、その組み合わせとパルプスラリーにおける水中の濃度を調整することが好ましい。中性新聞紙に５μＬ滴下した際に、滴下から中性新聞紙に完全に吸収されるまでの浸透時間が、水の浸透時間を１００％とした時の相対浸透時間で４０％以下が好ましく、２５％以下がより好ましい。
【００６３】
本発明の脱インキパルプの製造方法は、少なくとも中性新聞を含む古紙を原料として用いる。古紙原料中の中性新聞の含有量は、インキ剥離性効果発現の観点から１０重量％以上が好ましく、更に２０〜１００重量％が好ましい。中性新聞古紙以外の古紙原料としては、酸性抄紙新聞古紙、チラシ古紙、雑誌古紙、色上古紙、ＯＡ古紙及びこれらの混合古紙等が挙げられる。
【００６４】
本発明の脱インキパルプの製造方法は、古紙等を原料として再生紙を製造する際に使用され、詳しくは、フロテーション法、洗浄法、及びその折衷法で脱インキ処理する工程で用いられ、具体的には、離解、除塵、希釈、脱水、ニーディング、漂白、インキ除去及び洗浄等の工程を適宜組み合わせるパルプの製造方法に用いることができる。これらの中で脱インキを行う工程とは、インキを剥離させる工程及び除去する工程であり、離解、希釈、脱水、ニーディング、漂白、インキ除去及び洗浄工程が挙げられる。本発明ではこれらの工程の少なくとも何れかを非イオン界面活性剤（１）の存在下で又は非イオン界面活性剤（１）と脱インキ剤（２）との存在下で行う。
【００６５】
本発明の脱インキパルプの製造方法は、従来の脱インキパルプの製造方法に準じて行うことができ、非イオン界面活性剤（１）と脱インキ剤（２）は、原料古紙から脱インキパルプを製造する工程において、例えば、古紙離解工程、ニーダー処理工程、ソーキング工程、フロテーション処理工程の何れか、もしくは複数の工程で添加される。非イオン界面活性剤（１）と脱インキ剤（２）は、両者が共存して印刷古紙に接触できれば、同じ工程で添加しても良いし、別の工程で添加しても良い。同じ工程で添加する場合は、予め非イオン界面活性剤（１）と脱インキ剤（２）との混合物を調整し、該混合物を添加しても良い。
【００６６】
非イオン界面活性剤（１）と脱インキ剤（２）の両者を添加する工程以外の脱インキパルプ製造のいずれかの工程で、非イオン界面活性剤（１）と脱インキ剤（２）の少なくとも１つを添加することがより好ましい。すなわち、非イオン界面活性剤（１）と脱インキ剤（２）との存在下で脱インキを行う工程と、非イオン界面活性剤（１）と脱インキ剤（２）との少なくとも一方の存在下で脱インキを行う他の工程とを有する脱インキパルプの製造方法が好ましい。例えば、離解工程で、非イオン界面活性剤（１）と脱インキ剤（２）を添加し、その工程以後のニーディング工程で脱インキ剤（２）を更に添加することが挙げられる。また、脱インキ剤（２）を添加する複数の工程の間に脱水工程を行うことが好ましい。例えば、１度目の脱インキ剤（２）を添加した工程の後、２度目を添加するニーディング工程以前に脱水工程を行うことが、２度目の脱インキ剤（２）の効果発現の点で好ましい。複数添加する脱インキ剤（２）は、インキ剥離性とインキ捕集性の両立の観点から、各工程毎に異なった化合物を選択して添加することが好ましい。脱インキ剤（２）の添加を２回行う場合、１度目に添加する脱インキ剤（２）の曇点は２０〜７０℃が好ましく、更に３０〜６０℃が好ましい。２度目に添加する脱インキ剤（２）の曇点は３０〜９０℃が好ましく、更に４０〜７０℃が好ましい。
【００６７】
非イオン界面活性剤（１）が、一般式（１−１）〜（１−３）からなる群より選ばれる１種以上である場合は、脱インキを行う工程でのパルプスラリー中の水１００重量部に対する非イオン界面活性剤（１）の含有量が０．０３重量部以上で用いることが好ましい。以下、パルプスラリー中の水１００重量部に対する非イオン界面活性剤（１）の重量部を、水溶液濃度とする。パルプスラリー添加量と浸透性効果の観点から、これらの非イオン界面活性剤（１）の水溶液濃度は０．０３〜１０重量部が好ましく、０．０３〜１重量部がより好ましく、０．０４〜０．３重量部が更に好ましい。数回に分けて添加する場合は、各添加量の合計が上記範囲であることが好ましい。
【００６８】
また、非イオン界面活性剤（１）が、一般式（１−１）〜（１−３）からなる群より選ばれる１種以上である場合の添加量は、パルプスラリー中のパルプ１００重量部（絶乾重量）に対して０．０５重量部以上、更に０．１〜５重量部が好ましい。
【００６９】
脱インキ剤（２）の添加量は、パルプスラリー中のパルプ１００重量部（絶乾重量）に対して０．０１〜２重量部、更に０．０５〜１重量部が好ましい。数回に分けて添加する場合は、各添加量の合計が上記範囲であることが好ましい。
【００７０】
また、脱インキを行う工程でのパルプスラリー中の水１００重量部に対する脱インキ剤（２）の含有量は０．００１重量部以上が好ましい。以下、パルプスラリー中の水１００重量部に対する脱インキ剤（２）の重量部を、水溶液濃度とする。脱インキ剤（２）の水溶液濃度は０．００１〜０．５重量部が好ましく、０．００５〜０．５重量部がより好ましく、０．０５〜０．１重量部が更に好ましい。
【００７１】
本発明では、全ての工程で用いられる非イオン界面活性剤（１）と脱インキ剤（２）の合計の添加量は、パルプ１００重量部（絶乾重量）に対して、０．０１〜５重量部となるように添加するのが好ましく、０．０２〜３重量部が更に好ましい。なお、非イオン界面活性剤（１）と脱インキ剤（２）の比率（重量比）は、非イオン界面活性剤（１）／脱インキ剤（２）＝１／１００〜５００／１、更に１／１０〜１００／１が好ましく、特に１／５〜１０／１が好ましい。
【００７２】
また、非イオン界面活性剤（１）は、脱インキ剤（２）と併用せずに単独で使用しても中性新聞古紙に対するインキ剥離性に優れるため、効果的に脱インキを行うことができる。すなわち、非イオン界面活性剤（１）の存在下で脱インキを行う工程を有する製造方法により脱インキパルプを得ることができる。この場合、非イオン界面活性剤（１）の添加量は、パルプスラリー中のパルプ１００重量部（絶乾重量）に対して０．０５〜１０重量部、更に０．１〜７重量部が好ましい。また、この方法においても、非イオン界面活性剤（１）が、一般式（１−１）〜（１−３）からなる群より選ばれる１種以上である場合は、非イオン界面活性剤（１）の水溶液濃度は、０．０３重量部以上が好ましい。パルプスラリー添加量と浸透性効果の観点から、これらの非イオン界面活性剤（１）の水溶液濃度は０．０３〜１０重量部が好ましく、０．０３〜１重量部がより好ましく、０．０４〜０．３重量部が更に好ましい。数回に分けて添加する場合は、各添加量の合計が上記範囲であることが好ましい。
【００７３】
なお、本発明の製造方法では、必要に応じて、従来から一般に用いられている非イオン界面活性剤以外の公知の脱インキ剤、例えば高級アルコール硫酸塩、ポリオキシアルキレン高級アルコール硫酸塩、アルキルベンゼンスルホン酸塩、高級脂肪酸あるいはその塩等を、脱インキ剤として使用することも可能である。更に本発明の製造方法では、苛性ソーダや珪酸ソーダ等の公知のアルカリ薬剤、過酸化水素、次亜塩素酸塩、次亜硫酸塩等の漂白剤、スケール防止剤等、ピッチコントロール剤、消泡剤、スライムコントロール剤等の公知のパルプ製造薬品を併用することもできる。
【実施例】
【００７４】
（中性新聞と酸性新聞の選別方法）
新聞紙片をｐＨ電極に巻き付け少量のイオン交換水で濡らし１分後のｐＨを測定した。ｐＨが６．０超の新聞紙を中性新聞とし、６．０以下の新聞紙を酸性新聞とし選別した。
【００７５】
（脱墨処理方法）
離解工程１（パルパー工程）：５ｃｍ角に裁断した古紙原料（中性新聞、酸性新聞、チラシ）１００重量部（絶乾重量）、苛性ソーダ１．０重量部、表１の非イオン界面活性剤（１）及び脱インキ剤（２）を離解機に入れ、水で合計２８５７重量部にした（パルプ濃度３．５重量％）。この時、非イオン界面活性剤（１）及び脱インキ剤（２）は、パルプスラリー中の水１００重量部に対する添加量（重量部）を水溶液濃度として算出し、更に脱インキ剤（２）はパルプ重量（絶乾重量）に対する重量部で添加量も算出した。４０℃、２５００ｒｐｍ、５分間の条件で離解した。
脱水工程：パルプ濃度が２５重量％になるまで８０メッシュステンレスワイヤーにて濃縮した。
離解工程２（ニーディング工程）：パルプ１００重量部（絶乾重量）に対し、苛性ソーダ０．５重量部、３号珪酸ソーダ１．０重量部、過酸化水素０．５重量部、更に表１の脱インキ剤を添加し、熊谷理機工業（株）製ＰＦＩミルを用い３００回更に離解した。
漂白工程：６０℃、１２０分間漂白した。
希釈工程：パルプ濃度１重量％となるよう水を加え、パルプをよく分散しパルプスラリーを得た。
【００７６】
（インキ剥離性評価方法）
離解工程１及び希釈工程で得られたパルプスラリーをそれぞれ絶乾重量で２．５ｇ採取し、４Ｌの水で希釈した後、８０メッシュワイヤーでパルプ濃度１３重量％となるように濃縮した。それを更に４Ｌの水で希釈後８０メッシュワイヤーでパルプ濃度１３重量％に濃縮する操作を３回繰り返し、完全に遊離インキを除去したパルプスラリーを得た。
【００７７】
１５０メッシュワイヤーで坪量１５０ｇ／ｃｍ2となるようにＪＩＳ  Ｐ８２０９−１９９４に従い手すきシートを作製した。
【００７８】
このシートを、王子計測機器（株）製画像解析処理紙塵測定装置ＤＦ−１０００を用いて測定し、パルプシート中に残存しているインキを主体とする０．０１ｍｍ2以上の着色物の個数を未剥離インキ数としてカウントした。離解工程１からなるシートをパルパー後の未剥離インキ数とし、希釈工程からなるシートをＰＦＩミル後の未剥離インキ数とし表１に示した。
【００７９】
（浸透時間評価）
非イオン界面活性剤（１）及び脱インキ剤（２）の含有量が、表１に示すパルパーでの水溶液濃度となるよう水溶液を調製し、それを中性新聞古紙表面に５μＬ滴下した。滴下してから完全に吸水するまでの時間を目視で観察し浸透時間とした（点滴吸水度）。水の浸透時間は１３３秒であった。表１に水の浸透時間を１００％とした時の相対浸透時間を示した。
【００８０】
（平均炭素数）
対象となる非イオン界面活性剤又は脱インキ剤から、２重量％重クロロホルム溶液を作製し、ＶＡＲＩＡＮ社製核磁気共鳴装置ＭＭＥＲＣＵＲＹ４００を用い1Ｈ−ＮＭＲスペクトルからオキシアルキレン基を除く活性水素（エステル結合を有する時はエステル基を活性水素として、その他の基は活性水素とはしない）１個当りの平均炭素数を求めそれをもって平均炭素数とした。なお、脱インキ剤（２）の多価カルボン酸のアルキレンオキサイド付加物については、３０重量％重クロロホルム溶液を作成し、13Ｃ−ＮＭＲスペクトルから、オキシアルキレン基を除く活性水素（エステル結合を有する時はエステル基を活性水素として、その他の基は活性水素とはしない）１個当りの平均炭素数を求めそれをもって平均炭素数とした。
【００８１】
【表１】
2008121138.tif 000010
【００８２】
表１中、非イオン界面活性剤（１−１）〜（１−３）の平均炭素数は、ＮＭＲ測定によるオキシアルキレン基を除く活性水素１個当りの平均炭素数である。非イオン界面活性剤（１−４）のアルキル基の平均炭素数は、ＮＭＲ測定によるアルキル基の平均炭素数である。脱インキ剤（２）の平均炭素数は、ＮＭＲ測定によるオキシアルキレン基を除く活性水素（エステル結合を有する時はエステル基を活性水素として、その他の基は活性水素とはしない）１個当りの平均炭素数であり、多価アルコールを構成する炭素原子は含まない。また、非イオン界面活性剤（１）及び脱インキ剤（２）のアルキレンオキサイドの平均付加モル数は、活性水素（エステル結合を含む）を有する化合物１モルあたりの全アルキレンオキサイドの平均付加モル数である。「中／酸／チ」は、中性新聞／酸性新聞／チラシ＝３０／３０／４０（重量比）の混合古紙である。
【００８３】
また、表１の脱インキ剤（２）及び非イオン界面活性剤（１）は以下のものである。
・脱インキ剤Ａ：ステアリルアルコールのＥＯ・ＰＯ付加物（ステアリルアルコ−ル１モルに対し、ＰＯ付加モル数４モル／（ＥＯ／ＰＯランダム付加モル数３モル／３モル）／ＥＯ付加モル数２４モル／ＰＯ付加モル数２０モル、４段ブロック付加、曇点３７℃：）
・脱インキ剤Ｂ：ステアリン酸のＥＯ・ＰＯ付加物（ステアリン酸１モルに対し、ＥＯ付加モル数１９モル、ＰＯ付加モル数９モル、ブロック付加、曇点５６℃）
・脱インキ剤Ｃ：ダイマー酸／２エチルヘキサノール（モル比１／１）混合物のＥＯ・ＰＯ付加物（ダイマー酸１モルに対し、ＥＯ付加モル数２３５モル、ＰＯ付加モル数１０５モル、ランダム付加、曇点６０℃）
・脱インキ剤Ｄ：牛脂／グリセリン（モル比１／０．３）混合物のＥＯ・ＰＯ付加物（牛脂１モルに対し、ＥＯ付加モル数４０モル、ＰＯ付加モル数２０モル、ランダム付加、曇点５２℃）
・非イオン界面活性剤Ａ：６−ドデカノール／６−テトラデカノール混合物（５０／５０重量％）のＥＯ付加物（６−ドデカノール／６−テトラデカノール混合物（５０／５０重量％）１モルに対し、ＥＯ付加モル数３モル）
・非イオン界面活性剤Ｂ：６−ドデカノール／６−テトラデカノール混合物（５０／５０重量％）のＥＯ・ＰＯ付加物（６−ドデカノール／６−テトラデカノール混合物（５０／５０重量％）１モルに対し、ＥＯ付加モル数５モル、ＰＯ付加モル数３．５モル、ブロック付加）
・非イオン界面活性剤Ｃ：６−ドデカノール／６−テトラデカノール混合物（５０／５０重量％）のＥＯ・ＰＯ付加物（６−ドデカノール／６−テトラデカノール混合物（５０／５０重量％）１モルに対し、ＥＯ付加モル数７モル、ＰＯ付加モル数８．５モル、ブロック付加）
・非イオン界面活性剤Ｄ：６−ドデカノール／６−テトラデカノール混合物（５０／５０重量％）のＥＯ・ＰＯ付加物（６−ドデカノール／６−テトラデカノール混合物（５０／５０重量％）１モルに対し、ＥＯ付加モル数９モル、ＰＯ付加モル数１５モル、ブロック付加）
・非イオン界面活性剤Ｅ：２−プロピルヘプタノールのＥＯ付加物（２−プロピルヘプタノール１モルに対し、ＥＯ付加モル数４モル）
・非イオン界面活性剤Ｆ：２−プロピルヘプタノールのＥＯ付加物（２−プロピルヘプタノール１モルに対し、ＥＯ付加モル数５モル）
・非イオン界面活性剤Ｇ：２−プロピルヘプタノールのＥＯ付加物（２−プロピルヘプタノール１モルに対し、ＥＯ付加モル数６モル）
・非イオン界面活性剤Ｈ：２−エチルヘキサノールのＥＯ・ＰＯ付加物（２−エチルヘキサノール１モルに対し、ＰＯ付加モル数２モル、ＥＯ付加モル数１モル、ブロック付加）
・非イオン界面活性剤Ｉ：２−エチルヘキサノールのＥＯ・ＰＯ付加物（２−エチルヘキサノール１モルに対し、ＰＯ付加モル数６モル、ＥＯ付加モル数３モル、ブロック付加）
・非イオン界面活性剤Ｊ：オクタノールのＰＯ付加物（オクタノール１モルに対し、ＰＯ付加モル数２．７モル）
・非イオン界面活性剤Ｋ：ラウリルアルコール／ミリスチルアルコール混合物（７０／３０重量％）のＥＯ・ＰＯ付加物（ラウリルアルコール／ミリスチルアルコール混合物（７０／３０重量％）１モルに対し、ＥＯ付加モル数２．５モル／ＰＯ付加モル数１．５モル／ＥＯ付加モル数３．０モル、３段ブロック付加）
・非イオン界面活性剤Ｌ：２−エチルヘキシルグリセリルエーテル
・非イオン界面活性剤Ｍ：一般式（１−５）で表されるアセチレンジオールのＥＯ付加物（活性水素１個あたりＥＯ平均付加モル数５モル（アセチレンジオール１モルに対し、ＥＯ付加モル数１０モル））
・非イオン界面活性剤Ｎ：イソデシルグリセリルエーテル
【００８４】
実施例１９と２０は非イオン界面活性剤（１）のみをパルパーで添加した例であるが、パルパーでの未剥離インキ数が、脱インキ剤（２）のみをパルパーで添加する比較例２〜７よりも少なくなっており、非イオン界面活性剤（１）のみでもパルパーでのインク剥離効果が従来からの脱インキ剤（２）よりも高く、非イオン界面活性剤（１）単独でも中性新聞古紙に対する脱インキパルプの製造に用いることができる。